(57)【特許請求の範囲】
【請求項１】
安息香酸、ロジウム、及びピラジンを含むカルボン酸金属錯体。
【請求項２】
チャンネル構造を有する請求項１に記載のカルボン酸金属錯体。
【請求項３】
安息香酸と、ロジウム塩を有機溶媒に溶解して混合し、次いでピラジンと反応させ、カルボン酸金属錯体を析出させることを特徴とするカルボン酸金属錯体の製造法。
【請求項４】
ロジウム塩が酢酸塩、ギ酸塩、硫酸塩、硝酸塩及び炭酸塩から選択される１種以上である請求項３に記載のカルボン酸金属錯体の製造方法。
【請求項５】
請求項１又は２に記載のカルボン酸金属錯体からなるガス吸蔵材。
【請求項６】
請求項１又は２に記載のカルボン酸金属錯体を加圧成型してなるガス吸蔵材。
【請求項７】
請求項５又は６に記載のガス吸蔵材に、加圧条件下で、メタンを主成分とするガスを吸着して貯蔵するガス貯蔵方法。
【請求項８】
貯蔵対象のガスが出入り可能な出入口（５ａ）、（５ｂ）と容器内のガスを加圧状態で保持可能な保持機構（６）とを備え、且つ常温に温度維持可能な圧力容器（４）を備えたガス貯蔵装置であって、前記圧力容器（４）内に請求項５又は６に記載のガス吸蔵材（８）を備え、メタンを主成分とするガスを貯蔵対象とするガス貯蔵装置。
【請求項９】
請求項８に記載のガス貯蔵装置（１）を備え、ガス貯蔵装置（１）から供給されるメタンを主成分とするガスから駆動力を得る内燃機関（３）を備えたガス自動車。
【請求項１０】
請求項５又は６に記載のガス吸蔵材を含むことを特徴とする吸着式ガス貯蔵タンク。
【請求項１１】
ＬＮＧタンクと請求項１０に記載の吸着式ガス貯蔵タンクを安全弁を介して連設し、ＬＮＧタンクの圧力が所定値以上に高くなった場合に、一定量の蒸発ガス（ＢＯＧ）が吸着式ガス貯蔵タンクに充填されるようにしてなるＬＮＧ貯蔵装置。
【発明の詳細な説明】
【０００１】
【発明の属する技術分野】
本発明は、新規なカルボン酸金属錯体及びその製造方法に関し、詳しくは、メタンを主成分とするガスの吸蔵材として好適なカルボン酸金属錯体、特にその結晶、及びその製造方法に関する。本発明は、ガス吸蔵材、ガス貯蔵方法及びガス貯蔵装置に関し、詳しくは、メタンを主成分とするガスを貯蔵するために好適なガス吸蔵材、ガス貯蔵方法及びガス貯蔵装置に関する。さらに、本発明は、ガス自動車に関し、詳しくは、メタンを主成分とするガスから駆動力を得るガス自動車に関する。
【０００２】
さらに、本発明は、吸着式ガス貯蔵タンク及びＬＮＧ貯蔵装置に関する。
【０００３】
【従来の技術】
従来、メタンを主成分とするガスの貯蔵にあたっては、吸蔵材として主に活性炭を使用することが提案されている。しかしながら、活性炭を使用する場合は、体積当たりのガスの吸着量が少ない。体積当たりのガスの吸着量を上げるために、活性炭を成型して吸蔵材とした場合においても、その吸着量の向上には限界があった。比表面積が大きく、比較的体積当たりのガス吸着能が高いもの（高比表面積活性炭）もあるが、これらは、その価格が高い。ガスの吸着、脱離状況について考察すると、活性炭の場合は、細孔径が様々であるため、ガスの吸着、脱離を繰り返すと、吸着、脱離性能が一定せず、繰り返し特性が悪いという問題があった。
【０００４】
【発明が解決しようとする課題】
本発明の目的は、安価であるとともに体積当たりのガス吸着能が高く、繰り返し特性の良好なガスの貯蔵技術を提供するとともに、ガスの貯蔵を簡便に行えるガス貯蔵装置、さらには、こういった特性を備えたガス自動車を得ることにある。
【０００５】
【課題を解決するための手段】
本発明者は、上記のような課題を解決するために鋭意研究を遂行し、特定のカルボン酸金属錯体がガス吸蔵材、特にメタンを主成分とするガスの吸蔵材として好適であることを見出し、本発明を完成した。本発明は、以下のカルボン酸金属錯体（結晶）及びその製造方法、ガス吸蔵材、ガス貯蔵方法及びガス貯蔵装置、ガス自動車、吸着式ガス貯蔵タンク及びＬＮＧ貯蔵装置に係る。
項１．  化学式（１）
【０００６】
【化３】
0004058579.tif 000002
【０００７】
〔式中、Ｒは水素原子、炭素数１〜４の低級アルキル基、炭素数１〜４の低級ハロアルキル基、ＯＨ、ＮＨ2、ＣＮ、炭素数１〜４のモノ低級アルキルアミノ基、炭素数１〜４の低級アルコキシ基、ハロゲン原子、置換されていてもよいフェニル基を示す。ｎは１〜５の整数を示す。〕
で表されるカルボン酸から選択される少なくとも１種の化合物と、銅、ロジウム、クロム、モリブデン、パラジウム及びタングステンから選択される少なくとも１種の金属と、前記金属に２座配位可能な有機配位子を含むカルボン酸金属錯体。
項２．  チャンネル構造を有する項１に記載のカルボン酸金属錯体。
項３．  化学式（１）
【０００８】
【化４】
0004058579.tif 000003
【０００９】
〔式中、Ｒおよびｎは前記に定義された通りである。〕
で表されるカルボン酸から選択される少なくとも１種の化合物と、銅塩、ロジウム塩、クロム塩、モリブデン塩、パラジウム塩及びタングステン塩から選択される少なくとも１種の金属塩を有機溶媒に溶解して混合し、次いで該金属に２座配位可能な有機配位子と反応させ、カルボン酸金属錯体を析出させることを特徴とするカルボン酸金属錯体の製造法。
項４．  金属塩が酢酸塩、ギ酸塩、硫酸塩、硝酸塩及び炭酸塩から選択される１種以上である項３に記載のカルボン酸金属錯体の製造方法。
項５．  項１又は２に記載のカルボン酸金属錯体からなるガス吸蔵材。
項６．  項１又は２に記載のカルボン酸金属錯体を加圧成型してなるガス吸蔵材。
項７．  項５又は６に記載のガス吸蔵材に、加圧条件下で、メタンを主成分とするガスを吸着して貯蔵するガス貯蔵方法。
項８．  貯蔵対象のガスが出入り可能な出入口（５ａ）、（５ｂ）と容器内のガスを加圧状態で保持可能な保持機構（６）とを備え、且つ常温に温度維持可能な圧力容器（４）を備えたガス貯蔵装置であって、前記圧力容器（４）内に項５又は６に記載のガス吸蔵材（８）を備え、メタンを主成分とするガスを貯蔵対象とするガス貯蔵装置。
項９．  項８に記載のガス貯蔵装置（１）を備え、ガス貯蔵装置（１）から供給されるメタンを主成分とするガスから駆動力を得る内燃機関（３）を備えたガス自動車。
項１０．  項５又は６に記載のガス吸蔵材を含むことを特徴とする吸着式ガス貯蔵タンク。
項１１．  ＬＮＧタンクと吸着式充填タンクを安全弁を介して連設し、ＬＮＧタンクの圧力が所定値以上に高くなった場合に、一定量の蒸発ガス（ＢＯＧ）が吸着式充填タンクに充填されるようにしてなるＬＮＧ貯蔵装置。
【００１０】
【発明の実施の形態】
本発明において、二座配位子としては、ピラジン、４，４’−ビピリジル、トランス−１，２−ビス（４−ピリジル）エチレン、４，４’−アゾピリジン、４，４’−ビピリジルエタン、４，４’−ビスピリジルフェニレン、Ｎ−（４−ピリジル）イソニコチンアミドからなる群から選ばれる少なくとも１種が使用できる。
【００１１】
本発明のカルボン酸金属錯体結晶の空隙（細孔）の大きさは約５〜１４Åであるため、分子の大きさが約１４Å以下、特に６〜１４Å程度の化合物はカルボン酸金属錯体結晶が析出する際に結晶内に取り込まれることができる。本発明のカルボン酸金属錯体結晶は、テンプレートとして作用する化合物として、例えば、６員環、特にベンゼン環を有する化合物、具体的にはトルエン、キシレン、メシチレン等の芳香族化合物を含有することができる。
【００１２】
化学式（１）の錯体において、置換基を有していてもよいフェニル基の置換基としては、炭素数１〜４の低級アルキル基、炭素数１〜４の低級ハロアルキル基、ＯＨ、ＮＨ2、ＣＮ、炭素数１〜４のモノ低級アルキルアミノ基、炭素数１〜４の低級アルコキシ基、ハロゲン原子、フェニル基が挙げられ、該置換基は、１〜５個、好ましくは１〜３個、より好ましくは１〜２個、特に１個である。
【００１３】
ｎは１〜５の整数、好ましくは１〜３の整数、より好ましくは１又は２、特に１である。
【００１４】
炭素数１〜４の低級アルキル基は、メチル、エチル、プロピル、ｎ−プロピル、イソプロピル、ｎ−ブチル、イソブチル及びｓｅｃ−ブチルからなる群から選ばれる。
【００１５】
炭素数１〜４の低級ハロアルキル基としては、クロロメチル、ジクロロメチル、トリクロロメチル、トリフルオロメチル、クロロエチルなどが挙げられる。
【００１６】
炭素数１〜４の低級アルコキシ基としては、メトキシ、エトキシ、プロポキシ、ｎ−プロポキシ、イソプロポキシ、ｎ−ブトキシ、イソブトキシ及びｓｅｃ−ブトキシからなる群から選ばれる。
【００１７】
ハロゲン原子としては、Ｆ、Ｃｌ、Ｂｒ、Ｉが挙げられる。
【００１８】
炭素数１〜４のモノ低級アルキルアミノ基は、メチルアミノ、エチルアミノ、プロピルアミノ、ｎ−プロピルアミノ、イソプロピルアミノ、ｎ−ブチルアミノ、イソブチルアミノ及びｓｅｃ−ブチルアミノからなる群から選ばれる。
【００１９】
本発明の好ましいカルボン酸としては、安息香酸、トルイル酸、サリチル酸、ビフェニルカルボン酸である。
カルボン酸金属錯体の製造
化学式（１）の芳香族カルボン酸と金属塩より生成する金属錯体の有機溶液と二座配位可能な有機配位子を含有する溶液を混合することにより、目的のガス吸着材であるカルボン酸金属錯体を製造することができる。得られた混合液を例えば数時間〜数日攪拌し、遠心分離により沈殿物を集め、メタノールにより洗浄後、１００℃で５時間真空乾燥することにより、カルボン酸金属錯体の結晶を製造することができる。
【００２０】
カルボン酸の濃度は、０．０５〜０．６ｍｏｌ／ｌ、好ましくは０．１〜０．５ｍｏｌ／ｌである。
【００２１】
金属塩としては、ロジウム塩、銅塩、モリブデン塩、クロム塩、パラジウム塩及びタングステン塩から選択される金属塩を使用することができる。また、これらの金属塩としては、酢酸塩、ギ酸塩等の有機酸塩、硫酸塩、硝酸塩、炭酸塩等の無機酸塩を使用することができる。金属塩の濃度は、前記芳香族カルボン酸の１／２〜１／８モルであり、０．００６〜０．３ｍｏｌ／ｌ好ましくは０．０２〜０．２５ｍｏｌ／ｌである。
【００２２】
二座配位可能な配位子の濃度としては、前記芳香族カルボン酸と金属塩より生成する金属錯体に対して１〜２モル、好ましくは１．３〜１．７モルである。
【００２３】
溶媒としては、芳香族カルボン酸と金属塩より生成する金属錯体及び二座配位可能な有機配位子を溶解しやすく、目的物であるカルボン酸金属錯体を溶解しにくい有機溶媒を使用することができる。具体的には、メタノール、エタノール、プロパノール等のアルコール類、ベンゼン、トルエン、アセトニトリル、テトラヒドロフラン、ジメチルホルムアミド、ヘキサン、アセトン、ジエチレングリコールジメチルエーテル又はこれらの混合溶媒を使用することできる。
【００２４】
前記合成の反応温度は、０〜２００℃程度であり、また、目的物を得るための前記生成物と二座配位可能な配位子との反応は、−２０〜５０℃で進行する。
ガス吸蔵材
カルボン酸金属錯体（特に、チャンネル構造を有する結晶）はガス（例えば、メタンを主成分とするガス）を吸着することができるので、ガス吸蔵材として使用することができる。カルボン酸金属錯体の結晶における細孔径は、構造上一定しているため、特定のガス（例えば、メタン）以外のガス成分を吸着したまま脱着しにくくなり、繰り返し性能が劣化するといった問題も発生しにくい。
【００２５】
一次元のチャンネル構造を有するカルボン酸金属錯体の結晶は、そのチャンネルにメタンを主成分とするガスを吸着することができる。この事実は、今般、本発明者らが新たに見出した事項であり、本発明によれば、カルボン酸金属錯体の結晶が有する特性をガスの貯蔵に有効に利用することができる。
【００２６】
一次元のチャンネル構造を有するカルボン酸金属錯体の結晶は、チャンネルの大きさにより、吸着するガスに対する選択性が異なるので、カルボン酸金属錯体（特に、そのカルボン酸）の種類を選択することにより、ガスの特性に合致した吸蔵材とすることができる。
【００２７】
カルボン酸金属錯体の結晶を成型（特に、圧縮成型）することにより、比較的嵩密度の高いガス吸蔵材とすることができる。ガス吸蔵材の嵩密度を高くすることにより、体積当たりのガスの吸着量を大きく増大することができ、ガス貯蔵性能の点からも好ましい。カルボン酸金属錯体の結晶を成型することにより、その成型密度を高くするとともに、その吸着能を高くすることができ、単位体積当たりのガス吸蔵能を、例えば、活性炭より格段に高いものとすることができる。
ガス貯蔵方法
本発明のガス吸蔵材を、加圧条件下で、貯蔵の対象となるガス（例えば、メタンを主成分とするガス）を接触させることにより、吸着し、貯蔵することができる。この貯蔵は、ガスがガス吸蔵材を構成するカルボン酸金属錯体の結晶の一次元チャンネル内に吸着される構成となり、常温以上（例えば、５℃以上）でも可能である。ガスを吸着したガス吸蔵材のガス圧（貯蔵容器内の圧力）を減圧することにより又は吸蔵材を加熱することにより、吸着したガスを脱着（放出）させることができる。
【００２８】
メタンを主成分とするガスとしては、天然ガスが挙げられ、天然ガスには通常メタンが８８〜９９％程度含まれている。メタン以外の天然ガス成分としては、エタン、プロパン、ブタン等が挙げられる。
ガス貯蔵装置
本発明のガス貯蔵装置においては、圧力容器内に本発明のガス吸蔵材（カルボン酸金属錯体の結晶（特に、チャンネル構造を有する結晶）又は該結晶を圧縮成型したもの）を備えるので、吸蔵材が収納されている圧力容器内に、その出入口からメタンを主成分とするガスを圧入することにより、ガス吸蔵材に吸着させた状態で貯蔵することができる。本発明のガス貯蔵装置においては、例えば、出口側に備えられる弁を開放し、圧力容器内の内圧を低下させることにより、ガスをガス吸蔵材（カルボン酸金属錯体の結晶）から脱着させ、貯蔵装置から放出させることができる。
ガス自動車
図２に、本発明のガス貯蔵装置を備えたガス自動車２の概略構成を示す。ガス自動車２は、燃料タンク１として本発明のガス貯蔵装置を備えるとともに、燃料タンク１から、タンク内に貯蔵される天然ガスを得て、燃焼用酸素含有ガス（例えば空気）と混合して、その燃焼により走行駆動力を得る内燃機関としてのエンジン３を備えている。
【００２９】
燃料タンク１は、いわゆる圧力容器４を備えて構成されるとともに、貯蔵対象のガスが出入り可能な出入口として一対の出口５ａと入口５ｂとを備え、容器４内のガスを加圧状態に維持可能な気密保持機構を構成する一対の弁６を、出口５ａ及び入口５ｂそれぞれに備えている。燃料である天然ガスは、ガスステーション７において、加圧状態で、燃料タンク１に充填される。燃料タンク１には、本発明のガス吸蔵材８が内装されており、ガス吸蔵材８が天然ガス（メタンを主成分とするガスの一例）を常温、加圧状態で吸着する。
【００３０】
燃料タンク１は、通常、常温状態であり、特に冷却されたりすることはなく、気温が上昇する例えば夏場においては、比較的温度が高くなる。本発明のガス吸蔵材（カルボン酸金属錯体の結晶）は、このような条件下において、即ち、比較的高温（２５〜６０℃程度）の温度域においても、その吸着能が高く、有効な使用が図れる。
【００３１】
出口側の弁６を開放することにより、吸着状態にあるガスをガス吸蔵材８から脱着させることができる。脱着したガスをエンジン３側に送って燃焼させることにより、走行駆動力を得ることができる。
吸着式ガス貯蔵タンク
従来のガス貯蔵タンク内に、本発明のガス吸蔵材を入れることにより、タンクの単位体積当たりのガス貯蔵量を増大することができる。
ＬＮＧ貯蔵装置
従来のＬＮＧタンクに、本発明の吸着材を備えた吸着式充填タンクを接続し、これらのタンクの間に安全弁を設けることにより、ＬＮＧタンクの圧力が所定圧力（例えば１〜９kg/cm2）以上になった場合に、安全弁を介して蒸発ガス（ＢＯＧ）が吸着式充填タンクに流れ込み、ＬＮＧタンクの内圧を設定値以内に保つことができる。
【００３２】
【発明の効果】
本発明のカルボン酸金属錯体（結晶）はガス吸蔵材として有用である。本発明のカルボン酸金属錯体（特に、カルボン酸銅錯体）は安価であるため、経済的なメリットが大きい。本発明のカルボン酸金属錯体（結晶）の合成過程は比較的簡便である。本発明の製造方法によれば、ガス吸蔵材として優れた特性を有するカルボン酸金属錯体（結晶）を、効率よく（即ち、比較的簡便に且つ安価に）製造することができる。本発明の製造方法によれば、常温でカルボン酸金属（錯体）を製造することができる。
【００３３】
本発明のガス吸蔵材は、メタンを主成分とするガスの貯蔵において、体積当たりの吸着量が多く、繰り返し特性が良い。本発明のガス吸蔵材によれば、常温条件下の加圧状態でガス（特に、メタンを主成分とするガス）を貯蔵することができる。本発明のガスの貯蔵方法によれば、メタンを主成分とするガスを、効率よく吸蔵することができる。本発明のガス貯蔵装置は、容積当たりのガス貯蔵能が高い。本発明のガス貯蔵装置によれば、本発明の吸蔵材の常温、加圧下におけるメタン吸着能を利用して、比較的小さい容積中に有効にガスを貯蔵することができる。
【００３４】
本発明のガス自動車は、容積当たりのガス貯蔵能が高いガス貯蔵装置を備えているので、構造上使用しやすい。
【００３５】
本発明のガス貯蔵タンクは、単位体積当たりのガス貯蔵量が大きい。
【００３６】
本発明のＬＮＧ貯蔵装置は、ＬＮＧタンクの温度が上昇した場合にも、ＬＮＧが吸着式充填タンクに貯蔵され、ＬＮＧタンクの圧力を許容範囲内に収めることができる。
【００３７】
【実施例】
（１）カルボン酸金属錯体の合成
実施例１
＜Cu(OOCC6H5)2の合成＞
Ｃｕ（ＣＨ3ＣＯＯ）2・Ｈ2Ｏ（2.00g)と、安息香酸(2.47g)をナスフラスコに入れ、約５０ｍｌのエタノールに溶解し、室温にて数日放置した。析出した固体を吸引濾過後、エタノールで洗浄し、真空下１００℃で約２時間加熱乾燥し、緑色の目的物を得た。
＜Cu2(OOCC6H5)4(ピラジン)の合成＞
Cu(OOCC6H5)2（５００ｍｇ）とピラジン１４０ｍｇを１００ｍｌのナスフラスコに入れ、約２０ｍｌのメタノールに溶解し、室温で数日間放置した。その後吸引濾過により沈殿を集め、メタノールで３回洗浄し、真空下１００℃で約２時間加熱乾燥し、目的物であるガス吸着材を緑青色粉末結晶として得た（収率９０％）。
【００３８】
この結晶の粉末Ｘ線、磁化率及び元素分析結果により、図１に示すようなカルボン酸銅の二核構造をピラジンで架橋した一次元鎖を形成し、さらにベンゼン環同士がπ−πスタックすることにより、３次元構造を形成していることを確認した。この分子内空間に、ガスを貯蔵することが可能となる。
実施例２
＜Cu(o−OOCC6H4OH)2の合成＞
Ｃｕ（ＣＨ3ＣＯＯ）2・Ｈ2Ｏ（2.00g)と、サリチル酸(2.80g)をナスフラスコに入れ、約５０ｍｌのエタノールに溶解し、室温にて数日放置した。析出した固体を吸引濾過後、エタノールで洗浄し、真空下１００℃で約２時間加熱乾燥し、緑色の目的物を得た。
＜Cu2(o−OOCC6H4OH)4(ピラジン)の合成＞
Cu(o−OOCC6H4OH)2（５４８ｍｇ）とピラジン１４０ｍｇを１００ｍｌのナスフラスコに入れ、約２０ｍｌのメタノールに溶解し、室温で数日間放置した。その後吸引濾過により沈殿を集め、メタノールで３回洗浄し、真空下１００℃で約２時間加熱乾燥し、目的物であるガス吸着材を緑色粉末結晶として得た（収率７０％）。
【００３９】
この結晶の粉末Ｘ線、磁化率及び元素分析結果により、図１に示すようなカルボン酸銅の二核構造をピラジンで架橋した一次元鎖を形成し、さらにベンゼン環同士がπ−πスタックすることにより、３次元構造を形成していることを確認した。この分子内空間に、ガスを貯蔵することが可能となる。
実施例３
＜Cu(p−OOCC6H4CH3)2の合成＞
Ｃｕ（ＣＨ3ＣＯＯ）2・Ｈ2Ｏ（2.00g)と、ｐ−トルイル酸(2.76g)をナスフラスコに入れ、約５０ｍｌのエタノールに溶解し、室温にて数日放置した。析出した固体を吸引濾過後、エタノールで洗浄し、真空下１００℃で約２時間加熱乾燥し、緑色の目的物を得た。
＜Cu2(p−OOCC6H4CH3)4(ピラジン)の合成＞
Cu(p−OOCC6H4CH3)2（５４２ｍｇ）とピラジン１４０ｍｇを１００ｍｌのナスフラスコに入れ、約２０ｍｌのメタノールに溶解し、室温で数日間放置した。その後吸引濾過により沈殿を集め、メタノールで３回洗浄し、真空下１００℃で約２時間加熱乾燥し、目的物であるガス吸着材を緑色粉末結晶として得た（収率８７％）。
【００４０】
この結晶の粉末Ｘ線、磁化率及び元素分析結果により、図１に示すようなカルボン酸銅の二核構造をピラジンで架橋した一次元鎖を形成し、さらにベンゼン環同士がπ−πスタックすることにより、３次元構造を形成していることを確認した。この分子内空間に、ガスを貯蔵することが可能となる。
実施例４
＜Rh(OOCC6H5)2の合成＞
Ｒｈ（ＣＨ3ＣＯＯ）4・Ｈ2Ｏ（0.5g)と、安息香酸(1.0g)を３０ｍｌオートクレーブに入れ、約２０ｍｌのジエチレングリコールジメチルエーテル（ジグライム）に溶解し、２００℃で２時間攪拌した後溶媒を留去した。得られた黄緑色の粗結晶をアセトンにて再結晶させ、吸引濾過後、真空下１００℃で約２時間加熱乾燥し、目的物を得た。
＜Rh2(OOCC6H5)2(ピラジン)の合成＞
Rh(OOCC6H5)2（２００ｍｇ）を５０ｍｌのナスフラスコに入れ、約２０ｍｌのアセトンに溶解した。この溶液にピラジン３４ｍｇを加え、室温で１０時間攪拌した。その後吸引濾過により沈殿を集め、メタノールで３回洗浄し、真空下１００℃で約２時間加熱乾燥し、目的物であるガス吸着材を黄土色粉末結晶として得た（収率９１％）。
【００４１】
この結晶の粉末Ｘ線、磁化率及び元素分析結果により、図１に示すようなカルボン酸銅の二核構造をピラジンで架橋した一次元鎖を形成し、さらにベンゼン環同士がπ−πスタックすることにより、３次元構造を形成していることを確認した。この分子内空間に、ガスを貯蔵することが可能となる。
試験例１
ガス貯蔵能力の測定
マイクロ天秤を用いた重量法により、上記実施例１〜４で得られた錯体について、メタン吸着能力を測定した。
【００４２】
実験条件は、
使用ガス：メタン（純度９９．９９％）
温度：２５℃
時間：平行に達するまで（数秒）
にて行った。結果を図３に示す。
【００４３】
この結果より、本錯体は、メタン吸着性能を有することがわかる。
【図面の簡単な説明】
【図１】カルボン酸金属錯体の結晶の予想される二次元構造を示す概略図
【図２】ガス自動車の該略図
【図３】実施例のガス吸蔵材のガス吸着能（吸着等温線）を示すグラフ
【図１】
0004058579.tif 000004
【図２】
0004058579.tif 000005
【図３】
0004058579.tif 000006